(57)【特許請求の範囲】
【請求項１】
体積平均粒子径が０．０５〜０．３μｍである合成ゴムラテックス（Ａ）１００重量部（固形分換算）に対して体積平均粒子径が１〜１０００μｍであるスチレン系樹脂パウダー（Ｂ）を２０〜３００重量部（固形分換算）の割合で混合した混合物を主要成分として用いることを特徴とする熱成型性を有する接着剤組成物。
【請求項２】
合成ゴムラテックスがスチレン−ブタジエン系共重合体ラテックスである請求項１記載の熱成型性を有する接着剤組成物。
【発明の詳細な説明】
【技術分野】
【０００１】
本発明は、熱成型性を有する接着剤組成物に関するものである。詳しくは、合成ゴムラテックスと合成樹脂パウダーを含む熱成型性等の実用物性を大きく低下させず、遮水性が高く、耐水性に優れ、かつ乾燥性に優れるため作業効率に優れた熱成型性を有する接着剤組成物に関するものである。
【背景技術】
【０００２】
従来、合成ゴムラテックスを含む接着剤は、繊維基材に強度と風合いを付与するために用いられている。例えば、自動車内装用のニードルパンチカーペットおよびタフテッドカーペットは、スチレンーブタジエン系ゴムラテックス、エチレンー酢酸ビニル系の樹脂エマルジョンを主成分とする接着剤組成物を該カーペット裏面に塗布または含浸加工した後に、ポリエチレン等の熱可塑性樹脂皮膜を熱融着によって裏打ちする２段加工法、または、特定の合成ゴムラテックスとそれとは異なる共重合体ラテックスからなる接着剤組成物を用いることにより、熱可塑性樹脂皮膜の熱融着を必要としない１段加工法が採用されて製造されている（特公平８−１３９６０号公報、特許第２５２８００８号、特許第２７０４３２０号）。
しかしながら、上記２段加工法ではカーペットの製造工程が煩雑となる欠点を有している。
また、従来の１段加工法では、熱成型性には優れるものの、遮水性、耐水性が低く、さらに接着剤組成物の乾燥性に劣るため、作業効率にも劣るといった欠点を有していた。特に、遮水性を高め、耐水性を改良することを目的とし、塗布量を増加させた場合、乾燥が不充分であると強度が低下し、また十分に乾燥させるために加熱時間を延長したり乾燥温度を上げると、フクレが発生する問題も生じる。さらに地球環境を考慮した場合、接着剤の重量増と、加熱乾燥に多大なエネルギーを必要とすることも問題である。
【特許文献１】特公平８−１３９６０号公報
【特許文献２】特許第２５２８００８号
【特許文献３】特許第２７０４３２０号
【発明の開示】
【発明が解決しようとする課題】
【０００３】
本発明の目的は、熱成型性等の実用物性を大きく低下させず、遮水性が高く、耐水性に優れ、かつ乾燥性に優れた作業効率に優れる熱成型性を有する接着剤組成物を提供することにある。
【課題を解決するための手段】
【０００４】
すなわち、本発明は、体積平均粒子径が０．０５〜０．３μｍである合成ゴムラテックス（Ａ）１００重量部（固形分換算）に対して体積平均粒子径が１〜１０００μｍであるスチレン系樹脂パウダー（Ｂ）を２０〜３００重量部（固形分換算）の割合で混合した混合物を主要成分として用いることを特徴とする熱成型性を有する接着剤組成物を提供するものである。
【発明の効果】
【０００５】
本発明によって、熱成型性等の実用物性を大きく低下させず、遮水性が高く、耐水性に優れ、かつ乾燥性に優れた作業効率に優れる熱成型性を有する接着剤組成物が得られるものである。また本発明においては、合成樹脂パウダーを添加することから、従来の１段加工用の接着剤に比べて固形分を高くすることができ、加熱乾燥工程の短縮化が可能となり、生産性の向上の面においても有用である。
【発明を実施するための最良の形態】
【０００６】
以下に、本発明を詳細に説明する。
本発明にて用いられる合成ゴムラテックス（Ａ）としては、スチレン−ブタジエン系共重合体ラテックス、メチルメタクリレート−ブタジエン系共重合体ラテックス、アクリロニトリル−ブタジエン系共重合体ラテックス、塩化ビニル重合体ラテックス、塩化ビニル−アクリレート系共重合体ラテックス、クロロプレン重合体ラテックス、エチンレン−塩化ビニル系共重合体ラテックス、塩化ビニリデン−アクリレート系共重合体ラテックス、塩化ビニリデン−ブタジエン系共重合体ラテックス、アクリル酸エステルまたはメタクリル酸エステル系共重合体ラテックス、エチレン−酢酸ビニル系共重合体ラテックスおよびポリブタジエンラテックスなどが挙げられ、これらの中から１種もしくは２種以上を用いることができる。これらのうち、特に、スチレン−ブタジエン系共重合体ラテックスが好ましい。
また、上記合成ゴムラテックス（Ａ）の体積平均粒子径は０．０５〜０．３μｍであることが必要である。合成ゴムラテックス（Ａ）の体積平均粒子径が０．０５μｍ未満では、ラテックス粘度が高くなるため作業性に劣り、また０．３μｍを超えるラテックスを重合するためには多大なエネルギーを必要とするため好ましくない。
なお、ラテックスの体積平均粒子径は、ラテックスをオスミウム酸で処理し、これを電子顕微鏡を用いて倍率３万倍で写真撮影し、得られた顕微鏡写真における粒子５００個の粒子径を測定して、体積平均して求めた値である。
【０００７】
本発明における合成樹脂パウダー（Ｂ）としては、ＰＳ（ポリスチレン）、ＡＳ（アクリロニトリル−スチレン共重合体）、ＨＩＰＳ（ハイインパクトポリスチレン）、ＡＢＳ（アクリロニトリル−ブタジエン−スチレン共重合体）等のスチレン系樹脂、ポリエチレン、ポリプロピレン、エチレン−アクリル酸共重合体、エチレン−酢酸ビニル共重合体等のポリオレフィン系樹脂、ポリ塩化ビニル、ポリカーボネート、ポリアミド、フッ素樹脂、ポリウレタン樹脂、アクリル樹脂等が挙げられ、これらの中から１種もしくは２種以上を用いることができる。これらのうち、特に、スチレン系樹脂パウダーが好ましい。
また、上記合成樹脂パウダー（Ｂ）の体積平均粒子径は１〜１０００μｍであることが必要である。合成樹脂パウダー（Ｂ）の体積平均粒子径が１μｍ未満では、合成樹脂パウダーの取扱い性に劣り、また１０００μｍを超えると接着剤組成物の塗布面の外観が低下するため好ましくない。
【０００８】
本発明の接着剤組成物には、さらに酸化防止剤、充填剤、成膜助剤、難燃剤、増粘剤、界面活性剤、架橋剤、撥水剤などを含むことができる。
また、本発明の接着剤組成物は、ポリプロピレン、ポリエステル、ナイロン、アクリル、羊毛などの繊維を用いたタフテッドカーペット、ニードルパンチカーペットなどのカーペットに適用される。
本発明の接着剤組成物を塗布するに際しては、接着剤を発泡あるいは増粘させて用いてもよい。その加工方法としては、リックロール、絞りロール等が挙げられる。また、カーペットへの含浸を完全にするためには、塗布された接着剤組成物を絞りロールにより圧搾することが好ましい。接着剤組成物を塗布した後、加熱により水分を除去して成型可能な製品を得ることができる。製品を成型する方法としては加熱後加圧ロールまたはプレス成型機による成型方法等が挙げられる。
なお、本発明の接着剤組成物をカーペット裏面に塗布した後、ポリエチレン等の熱可塑性樹脂皮膜を熱融着によって裏打ちすることを何ら妨げるものではない。
【０００９】
〔実施例〕
以下に実施例をあげて本発明を具体的に説明するが、本発明はこれら実施例によって何ら限定されるものではない。尚、実施例中の部および％は断りのない限り全て重量部および重量％を意味する。
【００１０】
〔実施例１〜５および比較例１〜４〕
体積平均粒子径がそれぞれ０．１μｍ、０．１８μｍ、０．２５μｍであるスチレンブタジエン系共重合体ラテックス（固形分）Ａ−１、Ａ−２、Ａ−３に対し、体積平均粒子径が１３５μｍであるアクリロニトリル−スチレン共重合体のパウダーＢ−１（ＭＤ−１；ユーエムジー・エービーエス（株）製）、体積平均粒子径が１０μｍであるエチレン−アクリル酸共重合体のパウダーＢ−２（ＬＥ−２０８０；住友精化（株）製）、体積平均粒子径が２５μｍであるポリエチレンのパウダーＢ−３（ＵＦ−２０；住友精化（株）製）、体積平均粒子径が６００μｍであるポリエチレンのパウダーＢ−４（ＣＬ−８００７；住友精化（株）製）、体積平均粒子径が０．１μｍ、０．２μｍ、０．２８μｍであるアクリロニトリル−スチレン共重合体のラテックス（固形分）Ｃ−１、Ｃ−２、Ｃ−３、さらに体積平均粒子径が２５μｍである水酸化アルミニウム（Ｃ−３２５；住友化学（株）製）を表１に示す割合にて添加し、酸化防止剤（スミライザーＳ；住友化学（株）製）１部、増粘剤（Ａ−７０５５；東亜合成（株）製）および水を所定量添加して、表１に示す固形分の接着剤組成物を得た。得られた接着剤組成物について、耐水性を下記の測定方法に基いて試験した。
また、得られた接着剤組成物をホバートミキサーにて２倍容量に泡立て、ポリエステル混紡ニードルパンチカーペットに３００ｇ／ｍ２（但し、比較例３のみ４００ｇ／ｍ２）の塗布量にて塗布した。その後、１３０℃にて乾燥し、乾燥にかかる時間を測定した。さらに、得られたカーペット試料について、熱成型性および遮水性を各々次の測定方法に基づいて試験した。結果を表１に示す。
【００１１】
耐水性：熱プレスにてフィルムを作成した後、得られたフィルムを水に水漬し、次の評価基準にて判定した。
（評価基準）
「○」…２４時間後の吸水率が３％未満であった。
「×」…２４時間後の吸水率が３％以上であった。
【００１２】
乾燥性：カーペット試料を１３０℃のオーブン中にて乾燥させた。重量減少が無くなる時点を乾燥時間として測定し、次の評価基準にて判定した。
（評価基準）
○:２０分未満
△:２０分以上３０分未満
×:３０分以上
【００１３】
熱成型性：カーペット試料を２００℃のオーブン中にて５分間加熱した後、第１図に示す凹凸状の金型（Ａ部:９０度）にてプレス成形（１分間）して型付けを施した。この成形品を金型より取り出し、第２図に示すＡ′部の角度を測定し、次の評価基準にて判定した。
（評価基準）
○:８０度超
△:７５〜８０％度
×:７５度未満
【００１４】
遮水性：カーペット試料の接着剤組成物の塗布面を上にして、常温の水を２０ｇ静かに載せ、この状態で１分間放置した。１分経過後に、マットに吸水した量を測定した。裏面に透水した場合、マットに吸水した量と裏面に透水した量の合計を測定した。測定結果を、次評価基準にて判定した。
（評価基準）
「○」…マットへの吸水量、透水量の合計は６ｇ未満であった。
「△」…マットへの吸水量、透水量の合計は６ｇ以上、８ｇ未満であった。
「×」…マットへの吸水量、透水量の合計は８ｇ以上であった。
【００１５】
【表１】
0005204475.tif 000002
【産業上の利用可能性】
【００１６】
上記のとおり、本発明によって、熱成型性等の実用物性を大きく低下させず、遮水性が高く、耐水性に優れ、かつ乾燥性に優れた作業効率に優れる熱成型性を有する接着剤組成物が得られるものであり、また本発明においては、合成樹脂パウダーを添加することから、従来の１段加工用の接着剤に比べて固形分を高くすることができ、加熱乾燥工程の短縮化が可能となり、生産性の向上の面においても有用である。
【図面の簡単な説明】
【００１７】
【図１】型付け金型の断面図を示す。
【図２】熱成型後のカーペットの断面図を示す。
【符号の説明】
【００１８】
イ：金型
ロ：カーペット
Ａ：型付け時の角度（９０度）
Ａ′：熱成型後の角度
【図１】
0005204475.tif 000003
【図２】
0005204475.tif 000004